(57)【要約】【課題】タイヤ用ゴムの製造においては、ゴムの粘度を低下させる必要がある。一方、地球環境上の観点から自動車に対する低燃費化の要求が高まっており、良好な転がり抵抗性を有するタイヤの開発が望まれている。そこで、ジエン系ゴムにシリカやシランカップリング剤を配合する技術が数多く提案されているが、このようなゴムは高粘度化に伴う加工性の悪化が課題となっている。また、タイヤには耐破壊性や耐摩耗性が求められ、そのため硫黄や充填剤を増量する手法が採られるが、発熱性や破断伸び（とくに高温破断伸び）が悪化するという問題点がある。【解決手段】スチレン−ブタジエン共重合体ゴムとブタジエンゴムとの合計が５０質量部以上であるジエン系ゴム成分１００質量部に対し、例えばジフェニルジスルフィドを０．１〜５質量部を配合するゴム組成物により、前記課題を解決した。【選択図】なし【特許請求の範囲】
【請求項１】
スチレン−ブタジエン共重合体ゴムとブタジエンゴムとの合計が５０質量部以上であるジエン系ゴム成分１００質量部に対し、下記一般式（１）で表されるジスルフィド化合物を０．１〜５質量部配合してなることを特徴とするゴム組成物。
【化１】
2015183057.tif 000011
一般式（１）中、Ｒ３およびＲ４はそれぞれ独立して、単結合または炭素数１〜３のアルキレン基を表す。Ａ１およびＡ２はそれぞれ独立して、下記式で表される基を表す。
【化２】
2015183057.tif 000012
前記式中、Ｒ５は水素または炭素数１〜６のアルキル基を表す。
【請求項２】
前記一般式（１）で表される化合物が、下記式で表されるジフェニルジスルフィドであることを特徴とする請求項１に記載のゴム組成物。
【化３】
2015183057.tif 000013
【請求項３】
前記一般式（１）で表される化合物が、下記式で表されるジベンジルジスルフィドであることを特徴とする請求項１に記載のゴム組成物。
【化４】
2015183057.tif 000014
【請求項４】
前記ジエン系ゴム成分１００質量部に対して、カーボンブラックおよび／またはシリカを４０〜１２０質量部配合してなることを特徴とする請求項１〜３のいずれかに記載のゴム組成物。
【請求項５】
前記ジエン系ゴム成分１００質量部に対して、チウラム系加硫促進剤を０．１〜５質量部配合してなることを特徴とする請求項１〜４のいずれかに記載のゴム組成物。
【請求項６】
前記ゴム組成物がシリカを含み、前記シリカに対して、メルカプト基を有するシランカップリング剤を０．５〜１０質量％配合してなることを特徴とする請求項４に記載のゴム組成物。
【請求項７】
前記ジエン系ゴム成分１００質量部に対し、加硫系配合物を配合せずかつカーボンブラックおよび／またはシリカは実質上配合せずに、前記一般式（１）で表されるジスルフィド化合物を０．１〜５質量部を配合し、１００℃以下の温度で混合する予備混合工程を経て製造されてなる請求項１〜６のいずれかに記載のゴム組成物。
【請求項８】
請求項１〜７のいずれかに記載のゴム組成物を使用してなる空気入りタイヤ。
【発明の詳細な説明】
【技術分野】
【０００１】
本発明は、ゴム組成物およびそれを用いた空気入りタイヤに関するものであり、詳しくは、ゴム組成物の粘度を低下させ、優れた加工性を有し、破断伸びおよび耐摩耗性に優れたゴム組成物およびそれを用いた空気入りタイヤに関するものである。
【背景技術】
【０００２】
タイヤ用ゴムの製造においては、ゴムの粘度を低下させる必要がある。これにより、優れたゴムの押出し性、シート加工性等が得られる。
一方、地球環境上の観点から自動車に対する低燃費化の要求が高まっており、良好な転がり抵抗性を有するタイヤの開発が望まれている。そこで、ジエン系ゴムにシリカやシランカップリング剤を配合する技術が数多く提案されているが、このようなゴムは高粘度化に伴う加工性の悪化が課題となっている。
また、タイヤには一般的に優れた耐破壊性や耐摩耗性に代表される耐久性が求められている。そのため硫黄や充填剤を増量する手法が採られるが、発熱性や破断伸び（とくに高温破断伸び）が悪化するという問題点がある。
以上から、ゴム組成物における加工性、耐摩耗性、破断伸びをいずれも向上させることは当業界では困難な事項とされていた。
【０００３】
なお、下記特許文献１には、ジエン系ゴムに、硫黄と、特定の官能基を有するジスルフィド化合物とを配合し、シリカを配合せずに、混練り機を用いて１４０℃以上の温度で予備混合し、得られた予備混合物にシリカを配合し混合するゴム組成物の製造方法が開示され、得られたゴムは低発熱性に優れるとされている。
しかし、この従来技術でも、製造時にゴム組成物が高粘度化し、押出し性、シート加工性等のゴムの加工性が悪化するという問題点があった。また、耐摩耗性、破断伸びにも改善の余地がある。
【先行技術文献】
【特許文献】
【０００４】
【特許文献１】特開２０１０−１８７１６号公報
【発明の概要】
【発明が解決しようとする課題】
【０００５】
したがって本発明の目的は、ゴム組成物の粘度を低下させ、優れた加工性を有し、破断伸び（とくに高温破断伸び）および耐摩耗性に優れたゴム組成物およびそれを用いた空気入りタイヤを提供することにある。
【課題を解決するための手段】
【０００６】
本発明者は鋭意研究を重ねた結果、特定の組成のジエン系ゴムに対し、特定のジスルフィド化合物を特定量で配合することにより、前記課題を解決できることを見出し、本発明を完成することができた。
すなわち本発明は以下の通りである。
【０００７】
１．スチレン−ブタジエン共重合体ゴムとブタジエンゴムとの合計が５０質量部以上であるジエン系ゴム成分１００質量部に対し、下記一般式（１）で表されるジスルフィド化合物を０．１〜５質量部配合してなることを特徴とするゴム組成物。
【０００８】
【化１】
2015183057.tif 000002
【０００９】
一般式（１）中、Ｒ３およびＲ４はそれぞれ独立して、単結合または炭素数１〜３のアルキレン基を表す。Ａ１およびＡ２はそれぞれ独立して、下記式で表される基を表す。
【００１０】
【化２】
2015183057.tif 000003
【００１１】
前記式中、Ｒ５は水素または炭素数１〜６のアルキル基を表す。
２．前記一般式（１）で表される化合物が、下記式で表されるジフェニルジスルフィドであることを特徴とする前記１に記載のゴム組成物。
【００１２】
【化３】
2015183057.tif 000004
【００１３】
３．前記一般式（１）で表される化合物が、下記式で表されるジベンジルジスルフィドであることを特徴とする前記１に記載のゴム組成物。
【００１４】
【化４】
2015183057.tif 000005
【００１５】
４．前記ジエン系ゴム成分１００質量部に対して、カーボンブラックおよび／またはシリカを４０〜１２０質量部配合してなることを特徴とする前記１〜３のいずれかに記載のゴム組成物。
５．前記ジエン系ゴム成分１００質量部に対して、チウラム系加硫促進剤を０．１〜５質量部配合してなることを特徴とする前記１〜４のいずれかに記載のゴム組成物。
６．前記ゴム組成物がシリカを含み、前記シリカに対して、メルカプト基を有するシランカップリング剤を０．５〜１０質量％配合してなることを特徴とする前記４に記載のゴム組成物。
７．前記ジエン系ゴム成分１００質量部に対し、加硫系配合物を配合せずかつカーボンブラックおよび／またはシリカは実質上配合せずに、前記一般式（１）で表されるジスルフィド化合物を０．１〜５質量部を配合し、１００℃以下の温度で混合する予備混合工程を経て製造されてなる前記１〜６のいずれかに記載のゴム組成物。
８．前記１〜７のいずれかに記載のゴム組成物を使用してなる空気入りタイヤ。
【発明の効果】
【００１６】
本発明のゴム組成物は、特定の組成のジエン系ゴムに対し、特定のジスルフィド化合物を特定量で配合したので、ゴム組成物の粘度を低下させ、優れた加工性を有し、破断伸び（とくに高温破断伸び）および耐摩耗性に優れたゴム組成物およびそれを用いた空気入りタイヤを提供することができる。
また該効果は、前記ジエン系ゴム成分１００質量部に対し、加硫系配合物を配合せずかつカーボンブラックおよび／またはシリカは実質上配合せずに、前記一般式（１）で表されるジスルフィド化合物を０．１〜５質量部を配合し、１００℃以下の温度で混合する予備混合工程を経てゴム組成物を製造することにより、さらに向上する。
【発明を実施するための形態】
【００１７】
以下、本発明をさらに詳細に説明する。
【００１８】
（ジエン系ゴム成分）
本発明で使用されるジエン系ゴム成分は、スチレン−ブタジエン共重合体ゴム（ＳＢＲ）とブタジエンゴム（ＢＲ）との合計が５０質量部以上である。このようなジエン系ゴム成分の配合においては、高粘度化の課題の解決が当業界でとくに求められ、また破断伸び（とくに高温破断伸び）および耐摩耗性の向上も求められている。
なお本発明では、ＳＢＲおよびＢＲ以外の任意のゴムを用いることができ、例えば、天然ゴム（ＮＲ）、イソプレンゴム（ＩＲ）アクリロニトリル−ブタジエン共重合体ゴム（ＮＢＲ）等を必要に応じて使用することもできる。ジエン系ゴム成分の分子量やミクロ構造はとくに制限されず、アミン、アミド、シリル、アルコキシシリル、カルボキシル、ヒドロキシル基等で末端変性されていても、エポキシ化されていてもよい。
【００１９】
（ジスルフィド化合物）
本発明では、ゴムの粘度を低下させ、優れた加工性を付与し得るという効果を奏するために、ジスルフィド化合物の使用が必須である。
ジスルフィド化合物は、下記一般式（１）で表される。
【００２０】
【化５】
2015183057.tif 000006
【００２１】
一般式（１）中、Ｒ３およびＲ４はそれぞれ独立して、単結合または炭素数１〜３のアルキレン基を表す。Ａ１およびＡ２はそれぞれ独立して、下記式で表される基を表す。
【００２２】
【化６】
2015183057.tif 000007
【００２３】
前記式中、Ｒ５は水素または炭素数１〜６のアルキル基を表す。
【００２４】
また、本発明の効果が向上するという観点から、前記一般式（１）で表される化合物は、下記式で表されるジフェニルジスルフィドであることがとくに好ましい。
【００２５】
【化７】
2015183057.tif 000008
【００２６】
これとは別に、本発明の効果が向上するという観点から、前記一般式（１）で表される化合物は、下記式で表されるジベンジルジスルフィドであることがとくに好ましい。
【００２７】
【化８】
2015183057.tif 000009
【００２８】
（ジスルフィド化合物の配合割合）
前記一般式（１）で表されるジスルフィド化合物は、ジエン系ゴム成分１００質量部に対し、０．１〜５質量部を配合される。０．１質量部未満では、配合量が少な過ぎて本発明の効果を奏することができない。逆に５質量部を超えると、発熱性が悪化が悪化する。さらに好ましい前記ジスルフィド化合物の配合量は、ジエン系ゴム成分１００質量部に対し、０．３〜２質量部である。
【００２９】
（カーボンブラックおよび／またはシリカ）
本発明のゴム組成物は、カーボンブラックおよび／またはシリカを配合することが好ましい。これらの充填剤を配合することにより、耐破壊性や耐摩耗性に代表される耐久性を高めることができる。なお従来技術では、カーボンブラックやシリカを増量すると発熱性や破断伸び（とくに高温破断伸び）が悪化するという問題点を有していたが、本発明では上記特定のジスルフィド化合物を特定量で配合しているので、このような問題点は生じない。
カーボンブラックおよび／またはシリカは、ジエン系ゴム成分１００質量部に対して、４０〜１２０質量部の範囲で配合することが好ましい。この範囲によれば、発熱性や破断伸び（とくに高温破断伸び）を悪化させることなく、耐破壊性や耐摩耗性に代表される耐久性をさらに向上できるという効果を奏する。なおカーボンブラックおよびシリカの両方を配合する場合、ジエン系ゴム成分１００質量部に対し、カーボンブラックは２〜８０質量部、シリカは１０〜１００質量部配合するのが好ましい。
なお、本発明において、カーボンブラックの窒素吸着比表面積（Ｎ２ＳＡ）は、３０〜２００ｍ２／ｇであるのが好ましく、シリカのＢＥＴ比表面積は、１００〜２２０ｍ２／ｇであるのが好ましい。
なお、窒素吸着比表面積（Ｎ２ＳＡ）はＪＩＳ  Ｋ６２１７−２に準拠して求めた値であり、ＢＥＴ比表面積は、ＩＳＯ５７９４／１に準拠して求めた値である。
【００３０】
（シランカップリング剤）
本発明のゴム組成物がシリカを含む場合、前記シリカに対して、メルカプト基を有するシランカップリング剤を０．５〜１５質量％配合するのが好ましい。メルカプト基を有するシランカップリング剤を配合することにより、ジエン系ゴム成分中でシリカの分散性が高まり、破断伸び（とくに高温破断伸び）および耐摩耗性をさらに高めることができる。なお、従来技術では一般的にメルカプト基を有するシランカップリング剤を配合すると、押出性等の加工性や破断伸びが悪化する傾向にあるが、本発明では上記特定のジスルフィド化合物を特定量で配合しているので、このような問題点を軽減できる。
なおメルカプト基を有するシランカップリング剤のさらに好ましい前記配合量は、１〜１０質量％である。また必要に応じてメルカプト基を有するシランカップリング剤以外のシランカップリング剤を使用することもできる。
【００３１】
（加硫促進剤）
本発明のゴム組成物は、加硫促進剤を配合するのが好ましい。加硫促進剤としては、従来から公知のものがいずれも使用可能であり、例えば、チウラム系加硫促進剤、スルフェンアミド系加硫促進剤、グアニジン系加硫促進剤、チアゾール系加硫促進剤、等が挙げられ、中でも本発明の効果が向上するという観点から、好ましくはチウラム系加硫促進剤である。
【００３２】
本発明のゴム組成物は、ジエン系ゴム成分１００質量部に対し、加硫系配合物を配合せずかつカーボンブラックおよび／またはシリカは実質上配合せずに、前記一般式（１）で表されるジスルフィド化合物を０．１〜５質量部を配合し、１００℃以下の温度で混合する予備混合工程を経て製造されることが好ましい。なお加硫系配合物とは、硫黄のような加硫剤や加硫促進剤を意味する。
また、カーボンブラックおよび／またはシリカを「実質上配合しない」とは、カーボンブラックおよび／またはシリカを、ジエン系ゴム成分１００質量部に対して０〜５質量部の範囲であれば配合してもよいことを意味する。
この予備混合工程によって、分断されたジエン系ゴム成分の分子末端とジスルフィド化合物とが相互作用し、分断されたジエン系ゴム成分の分子同士の再結合が抑制され、結果としてゴムの粘度が低下するものと考えられる。また、破断伸び（とくに高温破断伸び）および耐摩耗性も良化する。なお予備混合工程で、カーボンブラックおよび／またはシリカを０〜５質量部の範囲で混合すると、混合発熱性を抑制できるという点で有利であるが、５質量部を超えて配合すると、混合発熱温度が高くなり、ジスルフィド化合物がフィラーに吸着し効果が低減するという理由で好ましくない。
予備混合工程は、１００℃以下の混合温度で行われるのがよい。１００℃以下の温度で予備混合工程が行われることにより、分断されたジエン系ゴム成分の分子同士の再結合が抑制され、好ましい。さらに好ましい予備混合工程の温度は、７０〜９５℃である。予備混合工程は、従来公知の各種ミキサーを用いて実施することができ、ヒータ等によってミキサー内の温度、すなわち予備混合工程の混合温度を制御することができる。
予備混合工程における混合時間としては、例えば１分〜５分である。
ここで予備混合工程において加硫系配合物を配合しないことにより、前記と同様に、分断されたジエン系ゴム成分の分子同士の再結合が抑制され、好ましい。
また予備混合工程は、加硫系配合物、カーボンブラックおよびシリカ以外にも、白色充填剤を配合しないことが好ましく、ジエン系ゴム成分およびジスルフィド化合物のみを配合して実施するのがとくに好ましい。
【００３３】
なお予備混合工程の実施前に、ジエン系ゴム成分のみを素練りする素練り工程を行なってもよい。また、予備混合工程は、配合物を分割して複数回行なってもよい。
予備混合工程の実施後は、配合設計に基づき、予備混合工程で配合しなかったその他の配合材料を予備混合物に配合し、本混合を行うことができる。本混合の条件は、とくに制限されず、公知の方法により行うことができる。
【００３４】
なお、本発明において、ゴム中には、前記した成分に加えて無機充填剤、老化防止剤、可塑剤などのゴムに一般的に配合されている各種添加剤を配合することができる。これらの添加剤の配合量も、本発明の目的に反しない限り、従来の一般的な配合量とすることができる。
また本発明で製造されたゴムは、タイヤ用途に有用であり、従来の空気入りタイヤの製造方法に従って空気入りタイヤを製造するのに使用することができる。
【実施例】
【００３５】
以下、本発明を実施例および比較例によりさらに説明するが、本発明は下記例に制限されるものではない。
【００３６】
実施例１〜６および比較例１〜３
表１に示す配合（質量部）において、ジエン系ゴム成分およびジスルフィド化合物を１．７リットルの密閉式バンバリーミキサーに入れ、混合時の温度が８０〜９０℃となるように１分間混練した（予備混合工程）。続いて、カーボンブラック、シリカおよびその他の配合物を加え、１３０〜１５０℃で８分混合した（本混合工程）。さらに加硫系配合物を加え、オープンロールで８０〜１１０℃で３分混合した。
次に得られたゴム組成物を所定の金型中で１７０℃で１０分間プレス加硫して加硫ゴム試験片を調製した。得られたゴム組成物および加硫ゴム試験片について以下に示す試験法で物性を測定した。
結果を表１に示す。
【００３７】
粘度：ＪＩＳ ６３００に従い、１００℃におけるムーニー粘度を測定した。結果は比較例１または２の値を１００として指数表示した。この値が低いほど粘度が低く、加工性が良好であることを示す。
押出性：ガーベダイテストを行い、以下の評価基準で押出性を評価した。
○：押出し後のゴム平面部が平滑で、エッジのゴム薄部も連続性がある
△：押出し後のゴム平面部にやや凹凸があり、エッジ部のギザギザが少し見られる
×：押出し後のゴム平面部に凹凸があり、エッジ部にギザギザがある
破断伸び：ＪＩＳ Ｋ ６２５１（ＪＩＳ ３号ダンベル）に準拠して、２５℃および１００℃にて引張試験を実施し、切断時伸び（ＥＢ）を測定した。結果は比較例１または２の値を１００として指数表示した。指数が大きいほど破断伸びに優れることを示す。
耐摩耗性：ＪＩＳ Ｋ６２６４に準拠して、ランボーン摩耗試験機（岩本製作所（株）製）を使用して、荷重４９Ｎ、スリップ率２５％、時間４分、室温において測定した。結果は、実施例１〜４に関しては比較例１の値を１００として、実施例５〜６および比較例３に関しては比較例２の値を１００として指数表示した。指数が大きいほど、耐摩耗性が良好であることを意味する。
【００３８】
【表１】
2015183057.tif 000010
【００３９】
＊１：ＳＢＲ（日本ゼオン（株）製Ｎｉｐｏｌ １５０２）
＊２：ＢＲ（日本ゼオン（株）製Ｎｉｐｏｌ ＢＲ１２２０）
＊３：ジスルフィド化合物−１（関東化学（株）製ジベンジルジスルフィド）
＊４：ジスルフィド化合物−２（関東化学（株）製ジフェニルジスルフィド）
＊５：シリカ（UNITED SILICA INDUSTRIAL社製ULTRASIL VN-3G、ＢＥＴ比表面積＝１７０ｍ２／ｇ）
＊６：カーボンブラック（東海カーボン（株）製シーストＫＨ、窒素吸着比表面積（Ｎ２ＳＡ）＝９３ｍ２／ｇ）
＊７：シランカップリング剤−１（エボニックデグッサジャパン（株）製Ｓｉ６９）
＊８：シランカップリング剤−２（エボニックデグッサジャパン（株）製Ｓｉ３６３。メルカプト基を有するシランカップリング剤）
＊９：加硫促進剤−１（大内新興化学工業（株）製テトラキス（２−エチルヘキシル）チウラムジスルフィド）
＊１０：加硫促進剤−２（大内新興化学工業（株）製テトラベンジルチウラムジスルフィド）
＊１１：ステアリン酸（日油(株)製ビーズステアリン酸ＹＲ）
＊１２：老化防止剤（フレキシス社製サントフレックス６ＰＰＤ）
＊１３：酸化亜鉛（正同化学工業（株）製酸化亜鉛３種）
＊１４：ワックス（大内新興化学工業（株）製パラフィンワックス）
＊１５：オイル（昭和シェル石油（株）製エキストラクト４号Ｓ）
＊１６：加硫促進剤−３（大内新興化学工業（株）製ノクセラーＣＺ）
＊１７：加硫促進剤−４（住友化学(株)製ソクシノールＤＧ）
＊１８：硫黄（四国化成工業（株）製ミュークロンＯＴ−２０）
【００４０】
上記の表１から明らかなように、実施例１〜６で調製されたタイヤ用ゴム組成物は、特定の組成のジエン系ゴムに対し、特定のジスルフィド化合物を特定量で配合したので、比較例１または２の従来のゴム組成物と比較すると、ゴム組成物の粘度が低下し、優れた加工性を有し、破断伸び（とくに高温破断伸び）および耐摩耗性に優れることが分かった。
比較例３は、ジスルフィド化合物の配合量が本発明で規定する上限を超えているので、押出性が悪化した。